냉각관 , 교반기 를 구비 한 플라스크 에 , 2 , 2 '- 아조 비스 ( 2 , 4 - 디 메틸 발레 로 니트릴 ) 7 중량 부 및 디 에틸렌글리콜 에틸 메틸에테르 200 중량 부 를 넣 었 다 . 계속 해서 메타크릴산 11 중량 부 , 시클 로 헥 실말 레 이미드 12 중량 부 , α - 메틸 - p - 히드록시 스티렌 9 중량 부 , 글리 시 딜 메타크릴 레이트 50 중량 부 , 3 - 에틸 - 3 - 메타크릴 로일 옥시 메틸 옥 세탄 10 중량 부 , 아크릴 로일 모르 폴린 5 중량 부 , 테트라 히 드로 푸르 푸 릴 메타크릴 레이트 3 중량 부 및 α - 메틸 스티렌 이량체 3 중량 부 를 넣 고 , 질소 치환 하 면서 완만히 교반 을 개시 하 였 다 . 용액 의 온도 를 70 ℃ 로 상승 시키 고 , 이 온도 에서 5 시간 가열 하 여 공중 합체 [ A - 3 ] 을 포함 하 는 중합체 용액 을 얻 었 다 . 얻 어 진 중합체 용액 의 고형분 농도 는 32 . 4 중량 ％ 이 고 , 중합체 의 중량 평균 분자량 은 21 , 200 이 고 분자량 분 포 는 2 . 1 이 었 다 .